(57)【要約】    【課題】  コア層の厚さを規定のものにしてゴルフボールの初期の特性を実現する。    【解決手段】  ゴルフボールは、少なくとも３つのコア層および１つのディンプル付きカバーを含む。コアは３つの層Ａ，ＢおよびＣを具備しても良いし、４つの層Ａ，Ｂ，ＣおよびＤを具備しても良いし、５つの層Ａ，Ｂ，Ｃ，ＤおよびＥを具備していも良いし、最高で、６つの層Ａ，Ｂ，Ｃ，Ｄ，ＥおよびＦを具備しても良い。各層の半径または厚さは、少なくとも隣接する外側層の２倍以上である。１つの外側コア層を水蒸気バリア層としてボールに水蒸気が侵入しないようにし、水蒸気侵入によるボールの特性劣化を防ぐ。他の外側コア層は比重の大きな薄い高密度層として回転の慣性モーメントを増加させて飛行中のスピンを減少させても良い。他の外側コア層を穴空き球殻としてボールの弾力や反発係数を増加させても良い。他の外側コア層をクッション層とし衝撃吸収部材としても良い。【選択図】  図１
2005111246.tif 000002
【特許請求の範囲】
【請求項１】
コアおよびカバーを有し、上記コアは少なくとも３層のコア層からなり、上記コア層の半径および厚さ（Ｔ）が、
式：ＴＡ≧２ＴＢ≧４ＴＣ
ただし、ＴＡは最内コアの半径、ＴＢはそれに隣接する外側コア層の厚さ、ＴＣはつぎに隣接する外側コア層の厚さ、
に従うことを特徴とするゴルフボール。
【請求項２】
さらに４番目のコア層を有し、上記コア層の半径および厚さ（Ｔ）が、
式：ＴＡ≧２ＴＢ≧４ＴＣ≧８ＴＤ
ただし、ＴＤは、さらにつぎに隣接する外側コア層の厚さ、
に従う請求項１記載のゴルフボール。
【請求項３】
さらに５番目のコア層を有し、上記コア層の半径および厚さ（Ｔ）が、
式：ＴＡ≧２ＴＢ≧４ＴＣ≧８ＴＤ≧１６ＴＥ
ただし、ＴＥは、さらにつぎに隣接する外側コア層の厚さ、
に従う請求項２記載のゴルフボール。
【請求項４】
さらに６番目のコア層を有し、上記コア層の半径および厚さ（Ｔ）が、
式：ＴＡ≧２ＴＢ≧４ＴＣ≧８ＴＤ≧１６ＴＥ≧３２ＴＦ
ただし、ＴＦは、さらにつぎに隣接する外側コア層の厚さ、
に従う請求項３記載のゴルフボール。
【請求項５】
上記コア層の１つが水蒸気バリア層である請求項１〜４のいずれかに記載のゴルフボール。
【請求項６】
上記水蒸気バリア層は、圧縮切削グラファイト層である請求項５記載のゴルフボール。
【請求項７】
上記コア層の１つが薄い高密度層である請求項１〜６のいずれかに記載のゴルフボール。
【請求項８】
上記コア層の１つが穴空き球殻である請求項１〜７のいずれかに記載のゴルフボール。
【請求項９】
上記コア層の１つが衝撃吸収層である請求項１〜８のいずれかに記載のゴルフボール。
【請求項１０】
上記コア層の１つが実質的にフィラーを含まない請求項１〜９のいずれかに記載のゴルフボール。
【請求項１１】
上記コア層の１つが発泡体である請求項１〜１０のいずれかに記載のゴルフボール。
【請求項１２】
上記コア層の硬度が、最内コア層から最外コア層へ徐々に小さくなり、上記最内コア層の硬度がショアＤスケールで少なくとも１５ポイントだけ、上記外側コア層の１つの硬度より大きい、請求項１〜１１のいずれかに記載のゴルフボール。
【請求項１３】
上記コア層の硬度が、最内コア層から最外コア層へ徐々に大きくなり、上記最内コアの硬度がショアＤスケールで少なくとも１５ポイントだけ、上記外側コア層の１つの硬度より小さい、請求項１〜１１のいずれかに記載のゴルフボール。
【請求項１４】
上記コア層の少なくとも１つがポリブタジエン、架橋剤、共架橋剤、シス・ツー・トランス触媒を含む請求項１〜１３のいずれかに記載のゴルフボール。
【請求項１５】
上記シス・ツー・トランス触媒はハロゲン化有機硫黄化合物である請求項１４記載のゴルフボール。
【請求項１６】
コアおよびカバーを有し、上記コアは少なくとも４層のコア層からなり、上記コア層の半径および厚さ（Ｔ）が、
式：ＴＡ≧２ＴＢ≧４ＴＣ≧８ＴＤ
ただし、ＴＡは最内コアの半径、ＴＢはそれに隣接する外側コア層の厚さ、ＴＣはつぎに隣接する外側コア層の厚さ、ＴＤはさらにつぎに隣接する外側コア層の厚さ、
に従い、上記外側コア層は積層体として形成され、少なくとも１つが水蒸気バリア層であることを特徴とするゴルフボール。
【発明の詳細な説明】
【技術分野】
【０００１】
この発明は、多層ゴルフボールに関し、とくに、少なくとも３層のコアを具備するゴルフボールに関する。
【背景技術】
【０００２】
ゴルフボールは、一般的には、糸巻きボールとソリッドボールに分類されてきた。糸巻きボールは、大抵、液体又はソリッドセンタが引き伸ばされたエラストマー材料で巻きつけられたものから構成されている。糸巻きボールは高性能ゴルフボールであり、弾性、スピン特性及びゴルフクラブで打ったときの感触が良好である。しかしながら、糸巻きボールは、ソリッドゴルフボールと比べると一般に製造が難しい。
【０００３】
初期のソリッドゴルフボールは一般的には２ピースのボール、すなわち、コア及びカバーを有していた。コアの主たる役割は、ボールの「バネ」すなわち弾力の主たる源泉となることである。カバーはコアを防護し、ボールのスピン特性を改善させる。最近開発されたソリッドゴルフボールはコア、マントル層、およびカバーを具備してボールのプレイ特性を改善させる。
【０００４】
ソリッドゴルフボールは典型的には単一ソリッドコアを具備してなり、通常、架橋ポリブタジエンゴムまたは他のゴムから製造され、カバーによりカプセル詰めされる。このようなボールは典型的には製造コストがもっとも低いものである。なぜなら、ボールの構成要素が少なく、これら構成要素を比較的高速で、自動化された成型技術により製造できるからである。
【０００５】
先行技術は、また、具体的なプレイ特性を実現するように設計されたゴルフボールを開示している。このような特性には、ゴルフボールの初期速度およびスピンレートがある。これらは種々のタイプのプレイヤに最適化させることができる。例えば、あるプレイヤは、高スピンレートでありゴルフボールを停止させるようにコントロールできるボールを好む。他のプレイヤは、低スピンレートで高い弾力をもち飛距離を最大限伸ばすボールを好む。一般に、硬いコアと柔らかなカバーとを具備するゴルフボールのスピンレートは大きい。逆に、硬いカバーと柔らかいコアとを具備するゴルフボールのスピンレートは小さい。硬いカバーと硬いコアとを具備するゴルフボールは一般に大きな弾性を伴い飛距離が伸びるが、フィーリングが硬く、グリーン周りでのコントロールに難がある。
【０００６】
先行技術は、例えば、米国特許出願２００２／００１９２６８号にあるように、多層コアのゴルフボールを開示している。この特許出願は、６層コアで、低弾性係数（ｍｏｄｕｌｕｓ  ｏｆ  ｅｌａｓｔｉｃｉｔｙ）の内側コア層と高弾性係数の外側コア層とを具備するものを開示している。２層コアのゴルフボールも、例えば米国特許第６２４５８５９号や同６２１３８９５号や同６０５７４０３号等にあるように、公知である。同様に、３層コアのゴルフボールも米国特許第５７７２５３１号および同５７４３８１６号に開示されている。しかしながら、これらの文献はいずれも、すべてのコア層にわたって予め定められた厚さの比率をともなう多層ゴルフコアについては開示していない。
【発明の開示】
【発明が解決しようとする課題】
【０００７】
この発明は、以上の事情を考慮してなされたものであり、コア層の厚さを制御して初期の特性を実現する多層コアを具備するゴルフボールを提供することを目的としている。
【課題を解決するための手段】
【０００８】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【０００９】
この発明はコアおよびカバーを具備するゴルフボールであって、コアが少なくとも３つの層を有し、コア層の厚さが式：ＴＡ≧２ＴＢ≧４ＴＣを満たすものに向けられている。ただし、ＴＡは最内コアの半径であり、ＴＢはそれに隣接する外側コア層の厚さであり、ＴＣはつぎに隣接する外側コア層の厚さである。なお、最内コアも中心を基準にして層をなしていると考えることができ、最内コアの半径が層の厚さに相当する。
【００１０】
さらにゴルフボールは４番目のコア層を具備してもよく、コア層の半径および厚さ（Ｔ）は式：ＴＡ≧２ＴＢ≧４ＴＣ≧８ＴＤを満たす。ただし、ＴＤはさらに外側に隣接する外側コア層（４番目）の厚さである。ゴルフボールはさらに５番目のコア層を具備してもよく、コア層の半径および厚さ（Ｔ）は式：ＴＡ≧２ＴＢ≧４ＴＣ≧８ＴＤ≧１６ＴＥを満たす。ただし、ＴＥはさらに外側に隣接する外側コア層（５番目）の厚さである。付加的には、ゴルフボールはさらに６番目のコア層を具備してもよく、コア層の半径および厚さ（Ｔ）は式：ＴＡ≧２ＴＢ≧４ＴＣ≧８ＴＤ≧１６ＴＥ≧３２ＴＦを満たす。ただし、ＴＦはさらに外側に隣接する外側コア層（６番目）の厚さである。
【００１１】
この発明の他の側面によれば、コア層の１つを水蒸気バリア層とすることができ、この水蒸気バリア層が圧縮切削グラファイト層であってよい。さらに、コア層の１つは、薄い高密度層および穴空きの球殻の少なくとも一方であってよい。コア層の１つは、衝撃を吸収する能力があり、また実質的にフィラーを含まないようにしてもよい。コア層の１つは発泡性のものでもよい。なお、ここで用いられるように、実質的にフィラーを含まないということは、ポリマー材料１００部に対して約５部未満を意味する。
【００１２】
この発明の他の側面によれば、コア層の硬度が、最内コアから最外コアへ徐々に小さくなり、最内コアの硬度がショアＤスケールで少なくとも１５ポイントだけ、最外コアの硬度より大きい。代替的には、コア層の硬度が、最内コアから最外コアへ徐々に大きくなり、最内コアの硬度がショアＤスケールで少なくとも１５ポイントだけ、最外コアの硬度より小さい。
【００１３】
少なくとも１つのコア層は、ポリブタジエン、架橋剤、共架橋剤、およびシス・ツー・トランス触媒を含み、シス・ツー・トランス触媒は好ましくはハロゲン化有機硫黄化合物である。
【００１４】
この発明の上述の側面および他の側面は特許請求の範囲に記載され以下実施例を用いて詳述される。
【発明の効果】
【００１５】
この発明によれば、コア層の厚さを制御して初期の特性を実現する多層コアを具備するゴルフボールを実現できる。
【発明を実施するための最良の形態】
【００１６】
以下、この発明を詳細に説明する。
【００１７】
図１〜図４を参照すると、ゴルフボール１０は、少なくとも３つのコア層および１つのディンプル付きカバー２０を含んで構成されている。コアは３つの層Ａ，ＢおよびＣを具備しても良いし、４つの層Ａ，Ｂ，ＣおよびＤを具備しても良いし、５つの層Ａ，Ｂ，Ｃ，ＤおよびＥを具備していも良いし、または最高で６つの層Ａ，Ｂ，Ｃ，Ｄ，ＥおよびＦを具備しても良い。この発明によれば、各層の半径または厚さは、少なくとも隣接する外側層の２倍以上である。換言すれば、コア層は、少なくとも１／２のファクタで、中心からカバーに向かう方向に沿って、徐々に薄くなる。したがって、Ｔが最内コア層の半径または他のコア層の厚さを表すとすると、下記の式が３層、４層、５層および６層コアのコア層の間の幾何学的な関係を支配する。
【００１８】
ＴＡ≧２ＴＢ≧４ＴＣ
ＴＡ≧２ＴＢ≧４ＴＣ≧８ＴＤ
ＴＡ≧２ＴＢ≧４ＴＣ≧８ＴＤ≧１６ＴＥ
ＴＡ≧２ＴＢ≧４ＴＣ≧８ＴＤ≧１６ＴＥ≧３２ＴＦ
【００１９】
下記の表に示される、限定することを意図しない例が、図１〜図４に示される多層コア層の間の寸法関係を示している。好ましくは、最内コアＡの半径は約０．４０インチ（約１．０２ｃｍ）から約０．５０インチ（約１．２７ｃｍ）の範囲であり、これは約０．８０インチ（約２．０３ｃｍ）から約１．０インチ（約２．５４ｃｍ）の範囲の直径に対応する。上述の式があてはまる範囲で、最内コアＡの直径は１．４０インチ（約３．５６ｃｍ）相当でもよいし、それ以上であっても良い。
【表１】
2005111246.tif 000003
【００２０】
この発明の一側面によれば、より薄い外側コア層例えば層Ｃ，Ｄ，ＥおよびＦ、より好ましくは層Ｄ，ＥおよびＦは、ボールに特別な特性を与えるように設計されてもよい。より具体的には、１つの外側コア層を水蒸気バリア層としてボールに水蒸気が侵入しないようにしてもよい。水蒸気が侵入するとボールの特性が劣化する。他の外側コア層は比重の大きな薄い高密度層として回転の慣性モーメントを増加させて飛行中のスピンを減少させても良い。他の外側コア層を穴空き球殻としてボールの弾力および反発係数を増加させても良い。他の外側コア層をクッション層として衝撃吸収部材として用いても良い。
【００２１】
水蒸気バリア層は水蒸気が内側層に侵入するのを防ぐ。ポリブタジエンはゴルフボールコアにおいて最も広く用いられるポリマーであるが、これを過酸化物およびジアクリル酸亜鉛の少なくとも一方と架橋すると、水蒸気の侵入により弾力が劣化しやすくなる。水蒸気バリア層の水分透過率は好ましくはカバーの水分透過率より小さく、この水蒸気バリア層はナノスケールの粒子、フレーク状金属、例えば、マイカ、酸化鉄、およびアルミニウム、又はそれらに分散されたセラミック粒子を含んでもよい。水蒸気バリア層は米国特許出願０９／９７３８４２号「水蒸気バリア層を具備するゴルフボール」に十分に記載されており、詳細はこれを参照されたい。さらに、水蒸気バリア層は圧縮切削グラファイトの０．１ミクロンから約６００ミクロンの範囲の厚さの著しく薄い層から製造することができる。圧縮切削グラファイトは１０−５ｍｍの水銀の圧力でヘリウムに対して不浸透性を示した。この圧力はほとんど真空である。圧縮切削グラファイトは、米国特許出願１０／１５７５２１号「ポリマーネットワークにおけるグラファイトのナノシートを含むゴルフボール」に十分に説明されており、詳細はこれを参照されたい。
【００２２】
薄い高密度の層は大きな比重を持ち回転慣性モーメントを増加させ、これにより、ボールのスピンを減少させることになる。娯楽として楽しむプレイヤは、意図してボールのスピンを制御するのは苦手であるから、低スピンのボールを好む。このようなボールは、クラブフェースからはずれて打つようなことがなければ、劇的にドリフトするような傾向にない。薄い高密度の層の厚さは約０．００１インチ（約０．００２５４ｃｍ）から約０．０５０インチ（約０．１２７ｃｍ）の範囲とすることができ、好ましくは、約０．００５インチ（約０．０１２７ｃｍ）から約０．０３０インチ（約０．０７６２ｃｍ）の範囲であり、最も好ましくは、約０．０１０インチ（約０．０２５４ｃｍ）から約０．０２０インチ（約０．０５０８ｃｍ）の範囲である。薄い高密度層は好ましくは約１．２より大きな比重を有し、より好ましくは１．５より大きな比重を有し、最も好ましくは、２．０より大きな比重を有する。薄い高密度層は米国特許第６４９４７９５号に十分に記載されており、詳細はこれを参照されたい。
【００２３】
穴空き球殻は非連続層、スクリーンまたは格子とすることができる。穴空き殻はまた高比重であってもよい。好ましくは、穴空き殻は耐久性のある材料、例えば、金属、可撓性または剛性のプラスチック、高強度有機または無機繊維、高ヤング係数を有する材料から製造される。穴空き球殻、より具体的には測地線（ｇｅｏｄｅｓｉｃ）または多面体（ｐｏｈｙｈｅｄｒｏｎ）スクリーンの形状の穴空き球殻は、固有のバネ状特性を有し、ボール打撃時に球殻を変形させ打撃後に元の形に戻ることができる。穴空き球殻は、米国特許出願１０／８２５７７号「高慣性モーメントおよび低ドライバスピンレートのゴルフボール」に十分に記載されており、詳細についてはこれを参照されたい。
【００２４】
クッション層は、打撃時の耐久性および柔らかさを改善する。好ましくは、クッション層は対応する粘弾性配合物から製造され、この配合物は、固体、半固体、ゲル、または、剪断応力、引っ張り応力、圧縮応力、またはこれらの組み合わせに応じて粘度を増加させるようなレオペクシ、ダイラタントまたはチクソトロピ粘度を有するゲル状材料を含む。クッション層は米国特許出願０９／７６７７２３号「多層ゴルフボール」に十分に説明されており、詳細についてはこれを参照されたい。
【００２５】
この発明の他の側面によれば、内側コア層、例えば、層Ａ，ＢおよびＣはボールの十分な容積を占め先に検討したボールの「バネ」として機能する。この発明の他の側面によれば、内側の３つの層のうちの少なくとも１つの層が実質的にフィラーを含まず、ボールの弾力および反発係数（Ｃｏｅｆｆｉｃｉｅｎｔ  ｏｆ  Ｒｅｓｔｉｔｕｔｉｏｎ）を増加させる。ここで用いられるように、実質的にフィラーを含まないということは、ポリマー材料１００部に対して約５部未満を意味する。好ましくは、内側コアＡはすべてのフィラーを含み、コア層ＢおよびＣは実質的にフィラーを含まずボールの反発係数を増大させる。この特徴は米国特許出願１０／１５７６７９号「ゴルフボール」に十分に記載され、詳細についてはこれを参照されたい。
【００２６】
代替的には、内側コア層Ａ，ＢおよびＣの少なくとも１つは、発泡されて比重が低減され、この結果、外側層Ｄ，ＥおよびＦの１つが大きな比重を有してボールに大きな回転慣性モーメントを付与する。
【００２７】
この発明の他の側面によれば、コア層Ａ，ＢおよびＣが異なる硬度を有する。１つの実施例では、層Ａの硬度は層Ｂの硬度より大きく、層Ｂの硬度は層Ｃの硬度より大きい。好ましくは、最内コア層の硬度は、外側コア層の１つの硬度よりショアＤスケールで少なくとも１５ポイント大きい。徐々に柔らかにする配列によりゴルフボールに高スピンが付与される。代替的には、層Ａの硬度は層Ｂの硬度より小さく、層Ｂの硬度は層Ｃの硬度より小さい。好ましくは、最内コア層の硬度は、外側コア層の１つの硬度よりショアＤスケールで少なくとも１５ポイント小さい。このような徐々に硬くなる配列により、ゴルフボールに低スピンが付与される。
【００２８】
好ましくは、各コア層が、上述の種々の特性を採用してお互いに異なる。
【００２９】
好ましくは、外側コア層、例えば、層Ｃ，Ｄ，ＥおよびＦが内側コア層の周りに成型される積層体をなす。一例としてこの発明のゴルフボール１０を製造する方法が米国特許出願１０／００２６４１号「多層コアゴルフボール」に記述されており、詳細はこれを参照されたい。
【００３０】
好ましくは、コア層は弾性ポリマー、例えば、ポリブタジエン、天然ゴム、ポリイソプレン、スチレン−ブチレン、エチレン−プロピレン−ジエン・ゴム、十分に中和したポリマー、またはこれらの組み合わせを含む。より好ましくは、コア層はポリブタジエン、架橋剤、共架橋剤、およびシス・ツー・トランス触媒例えばハロゲン化有機硫黄化合物を含む。
【００３１】
他の適切なポリマーコア材料は、熱硬化プラスチック、例えば、天然ゴム、他のグレードのポリブタジエン、ポリイソプレン、スチレン−ブタジエン又はスチレン−プロピレン−ジエン・ゴム、および熱可塑性材料、例えば、アイオノマー樹脂、ポリアミド、ポリエステル、または熱可塑性エラストマーである。適切な熱可塑性エラストマーはＰｅｂａｘ（商標。これはポリエーテルアミドコポリマを含むと考えられる）、Ｈｙｔｅｌ（商標。これはポリエーテルエステルコポリマを含むと考えられる）、熱可塑性ウレタン、及びＫｒａｔｏｎ（商標。スチレンブロックコポリマエラストマーを含むと考えられる）である。これらの製品は、Ｅｌｆ−Ａｔｏｃｈｅｍ、Ｅ．Ｉ．Ｄｕ  Ｐｏｎｔ  ｄｅ  Ｎｅｍｏｕｒｓ  ａｎｄ  Ｃｏｍｐａｎｙ、種々の製造者、およびＳｈｅｌｌ  Ｃｈｅｍｉｃａｌ  Ｃｏｍｐａｎｙからそれぞれ商業的に入手できる。内側コア層は、また、脂肪酸の金属塩、任意の一部または完全に中和されたアイオノマー、メタローセンまたは他の触媒ポリマー、および注型性材料から製造できる。適切な注型性材料はウレタン、ポリ尿素、エポキシ、シリコン、ＩＰＮ等を含む。
【００３２】
さらに、他の適切なコア材料は米国特許第５９１９１００号および国際公開ＷＯ００／２３５１９号およびＷＯ０１／２９１２９号に開示されている。詳細についてはこれらを参照されたい。国際公開ＷＯ０１／２９１２９号に具体的に開示されている適切なコア材料の例は、高度に中和されたエチレンコポリマおよび１またはそれ以上の３６未満の炭素原子を有する脂肪族の単機能性有機酸またはその塩を含み、エチレンコポリマのすべての酸がその９０％を超えて中和されているものである。
【００３３】
この発明の他の側面によれば、ハロゲン化有機硫黄化合物は、コアを形成する材料に少なくとも１つの硫黄化合物が付加されてボールの弾力および反発係数が増強されるような、有機化合物を含む。好ましい硫黄化合物は、これに限定されないが、ペンタクロロチオフェノール（ＰＣＴＰ）およびＰＣＴＰの塩を含む。好ましいＰＣＴＰの塩はＺｎＰＣＴＰである。ゴルフボールの内側コアにＰＣＴＰおよびＺｎＰＣＴＰを用いて柔らかく速い内側コアを生成することが米国特許出願０９／９５１９６３号に開示されている。詳細についてはこの文献を参照されたい。適切なＰＣＴＰはＳｔｒｕｃｔｏｌ  Ｃｏｍｐａｎｙから商品名Ａ９５として入手できる。ＺｎＰＣＴＰはＥｃｈｉｎａＣｈｅｍから入手できる。
【００３４】
架橋剤および共架橋剤はポリマー材料またはコアを生成するために用いられる材料を架橋する。この発明に用いる架橋剤および共架橋剤は、当業者に広く知られたものである。当業者は、上述の特性を有する所望のポリマー材料を取得するためにほとんど実験を必要とすることなく容易に架橋剤および共架橋剤の量を決定できる。好ましくは、架橋剤はα、β−不飽和カルボン酸の金属塩、好ましくはジクリル酸亜鉛を含む。上述の材料は、当業者が理解するように、他のコンポーネント例えば他のポリマーまたはコポリマと組み合わせても良い。ただしフィラーはこれに含まない。ベースの配合物は周知の手法により混合・製造されコアを形成する。
【００３５】
遊離基開始剤は、ポリマー材料の架橋を促進するために用いられ、具体的には、ジアクリル酸、ジメタクリル酸またはモノメタクリル酸金属塩、およびポリブタジエンである。この発明で用いるのに適切な遊離基開始剤は、これに限定されないが、過酸化化合物、例えば、ジクミルペルオキシド、１，１−ジ（ｔ−ブチルペルオキシ）−３，３，５−トリメチルシクロヘキサン、α，α−ビス（ｔ−ブチルペルオキシ）ジイソプロピルベンセン、２，５−ジメチル−２，５−ジ（ｔ−ブチルペルオキシ）−ヘキサン、ジ−ｔ−ブチルペルオキシド、またはジ−ｔ−ブチルペルオキシ、およびこれらの混合物が含まれる。他の有益な開始剤は当業者には何ら実験を必要とすることなく容易に明らかである。約４０％から約１００％の活性の開始剤が、１００部のポリブタジエンまたは１または複数のエラストマーと混合されたポリブタジエンに対して、好ましくは、約０．０５ｐｐｈ（Ｐａｒｔｓ  Ｐｅｒ  Ｈｕｎｄｒｅｄ  Ｐａｒｔｓ）から約５ｐｐｍの範囲で付加される。約０．１５ｐｐｈから約２ｐｐｈの範囲で開始剤が付加さえるのがより好ましく、さらに、約０．２５ｐｐｈから約１．５ｐｐｈの範囲で開始剤が付加さえるのが最も好ましい。商業上適切に入手できるジクミルペルオキシドにはＰｅｒｋａｄｏｘ  ＢＣ（商標。９０％活性のジクミルペルオキシド）およびＤＣＰ  ７０（商標。７０％活性のジクミルペルオキシド）が含まれる。
【００３６】
カバー２０は内側カバーとディンプル付き外側カバーとを含んでも良い。好ましくは、内側カバーは以下に述べる熱可塑性材料から製造される。内側カバー用に適切な熱可塑性材料には、ポリエチレン、ポリスチレン、ポリプロピレン、熱可塑性ポリエステル、アセタール、半結晶ポリアミドを含むポリアミド、ポリカーボネート（ＰＣ）、形状記憶ポリマー、ポリ塩化ビニル（ＰＶＣ）、トランス−ポリブタジエン、液晶ポリマー、ポリエーテルケトン（ＰＥＥＫ）、バイオ（マレイン酸イミド）（ｂｉｏ（ｍａｌｅｉｍｉｄｅ））、およびポリスルフォン樹脂が含まれる。内側カバー用の他の好ましい熱可塑性材料には、ＤｕＰｏｎｔから入手できる他のＳｕｒｌｙｎ（商標）、および、非メタローセンおｙびメタローセンを含む単一サイト触媒ポリマー、および、ポリウレタン、ポリ尿素、またはこれらの組み合わせが含まれる。適切なポリマー材料には、また、米国特許第６１８７８６４号、同第６２３２４００号、同第６２４５８６２号、同６２９０６１１号、および同６１４２８８７号、国際公開ＷＯ０１／２９１２９号に記載されているものが含まれる。詳細についてはこれらを参照されたい。適切な材料には、また、米国特許出願１０／０７７０８１号「蒸気バリア層付きゴルフボール」に開示されているものも含まれる。これについても詳細は同出願を参照されたい。
【００３７】
内側カバーは、好ましくは、内側コアに対して、溶液、分散系、ラッカー、ペースト、ゲル、溶融液等、例えば、充填（ｌｏａｄｅｄ  ｏｒ  ｆｉｌｌｅｄ）天然または人工ゴムラテックス、ポリウレタン、ポリ尿素、エポキシ、ポリエステル、任意の反応性または非反応性塗布または注型材料として被着され、その後、硬化、乾燥、または蒸発させられな平衡的なソリッドレベルになる。内側カバーは、圧縮または射出成型、ＲＩＭ、注型、スプレイ、浸漬、パウダコーティング、または内側コア上に材料を被着する任意の手法で形成される。内側カバーは、また、比重増強用のフィラー、繊維、フレーク、または粒子を充填され、薄いコーティング部として被着できるようにし上記の好ましい比重レベルに適合するようにしてもよい。
【００３８】
反応性液体系に適切な材料には、固体、たとえば、エポキシ、スチレン化ポリエステル、ポリウレタンまたはポリ尿素を形成するために反応する任意の材料、液体ＰＢＲ、シリコーン、ケイ酸塩ゲル、寒天ゲル等が含まれる。
【００３９】
注型、ＲＩＰ、浸漬、およびスプレイが反応性内側カバーを被着する好ましい手法である。非反応性材料には、溶融体、流動体、粉末、揮発性溶媒中の溶融物または分散体にいずれの形態のポリマーの任意の組み合わせが含まれる。適切な熱可塑性材料は米国特許第６１４９５３５号および６１５２８３４号に開示されている。
【００４０】
外側カバー層は、好ましくは、比較的柔らかな熱硬化性材料から生成されて、この発明のボールをピッチや他の「ショートゲーム」ショットに用いたときにバラタ製ボールの柔らかな感覚と高スピンのプレイ特性に類似させるようにする。とくに、外側カバー層のショアＤ硬度を、約６５未満すなわち約３０から約６０の間にし、好ましくは、約３５から約５０の間にし、最も好ましくは約４０から約４５の間にすべきである。硬度は好ましくはＡＳＴＭ  Ｄ−２２４０−０２ａ「ゴム特性−デュロメータ硬度の標準テスト方法」に従いボタンまたはスラブの形で測定される。さらに、外側カバー層の材料は、耐摩耗性にすぐれ、ゴルフボールカバーとして適切なものでなければならない。
【００４１】
外側カバーは当業者に周知の材料で製造できる。この材料には当業者に知れれているポリマーが含まれるであろう。好ましくは、この材料には、ポリウレタン、ポリ尿素、またはこれらの組み合わせが含まれる。外側カバー層は、好ましくは、その表面に規則正しく配された多数のディンプルまたは突起を伴って製造される。外側カバー層を形成するポリマーはポリマー基材または結合材料中に埋め込まれたフィラーを含む。
【００４２】
通常、熱硬化性ポリウレタンが、ジイソシアネート、たとえば２，４−トルエンジイソシアネート（ＴＤＩ）またはメチレンビス−（４−シクロヘキシルイソシアネート）（ＨＭＤＩ）およびポリオールを用いて準備され、ポリアミンたとえばメチレンジアニリン（ＭＤＡ）、または三官能価グリコールたとえばトリメチロールプロパン、または四官能価グリコールたとえばＮ，Ｎ，Ｎ’，Ｎ’−テトラキス（２−ヒドロキシプロピル）エチレンジアミンにより硬化される。ただし、この発明はこれらの熱硬化性ポリウレタンの具体的なタイプに限定されない。これとはまったく逆に、任意の適切な熱硬化性ポリウレタンをこの発明の外側カバー層を構成するのに採用できる。
【００４３】
代替的に、内側カバー層を省略し、カバー２０を単一層カバーとしてもよい。このカバー層は上述の外側カバー層に関連して説明した材料から製造できる。
【００４４】
本明細書に開示されたこの発明の例示的実施態様が上で述べた目的を満たしていることは明らかであるが、当業者が多くの変更や他の実施態様を講じることができることは理解されるであろう。従って、この発明の真意と範囲に入っているそのような変更や実施態様のすべてを前述の特許請求の範囲が包含するものであることが理解されるであろう。
【図面の簡単な説明】
【００４５】
【図１】この発明に従う３層コアを具備する多層ゴルフボールの断面図である。
【図２】この発明に従う４層コアを具備する多層ゴルフボールの断面図である。
【図３】この発明に従う５層コアを具備する多層ゴルフボールの断面図である。
【図４】この発明に従う６層コアを具備する多層ゴルフボールの断面図である。
【符号の説明】
【００４６】
１０      ゴルフボール
２０      カバー
Ａ、Ｂ、Ｃ、Ｄ、Ｅ、Ｆ      コア層
【図１】
2005111246.tif 000004
【図２】
2005111246.tif 000005
【図３】
2005111246.tif 000006
【図４】
2005111246.tif 000007